비 교예 1 의 중합체 100 중량 부 에 카본 블랙 70 중량 부 , 화학식 2 - 1 로 표시 되 는 화합물 0 . 123 중량 부 , 공정 오일 ( process oil ) 22 . 5 중량 부 , 노화 방지 제 ( TMDQ ) 2 중량 부 , 산화아연 ( ZnO ) 3 중량 부 및 스테아린 산 ( stearic acid ) 2 중량 부 를 배합 하 여 각각 의 고무 조성물 을 제조 하 였 다 . 이후 , 상기 각 고무 조성물 에 황 2 중량 부 , 가류 촉진제 ( CZ ) 2 중량 부 및 가류 촉진제 ( DPG ) 0 . 5 중량 부 를 첨가 하 고 50 ℃ 에서 1 . 5 분 동안 50 rpm 으로 약하 게 혼합 한 후 50 ℃ 의 롤 을 이용 하 여 시트 형태 의 가황 배합 물 을 얻 었 다 . 얻 은 가황 배합 물 을 160 ℃ 에서 25 분 동안 가류 하 여 고무 시편 을 제조 하 였 다 .